(57)【特許請求の範囲】
【請求項１】
下記一般式（ＩＩ）で示されるフェノチアジン化合物。
【化１】
0005266786.tif 000020
〔一般式（ＩＩ）中、Ｒは、それぞれ独立に水素原子、又はアルキル基を表し、ｎは１〜３の整数を表す。〕
【発明の詳細な説明】
【技術分野】
【０００１】
本発明は、新規なフェノチアジン化合物に関するものである。
【背景技術】
【０００２】
有機電子デバイスの電荷輸送材料としては、ポリビニルカルバゾール（ＰＶＫ）に代表される電荷輸送性高分子と、Ｎ，Ｎ−ジ（ｍ−トリル）Ｎ，Ｎ‘−ジフェニルベンジジンや１，１−ビス［Ｎ，Ｎ−ジ（ｐ−トリル）アミノフェニル］シクロヘキサン等のジアミノ化合物及び４−（Ｎ，Ｎ−ジフェニル）アミノベンズアルデヒドーＮ，Ｎ−ジフェニルヒドラゾン化合物の低分子化合物がよく知られている。現在の複写機やプリンターに用いられている有機電子写真感光体は、材料の多様性、低分子化合物と高分子の組み合わせ等により高機能化が可能であることから低分子をポリマーに分散したものが主に用いられている。また、電荷輸送性高分子においても、高機能化、高寿命といった観点から電子写真感光体の光導電材料や電荷輸送材料として検討されている。
【０００３】
電子写真感光体に関しては、近年、有機電子写真感光体の高性能化に伴い、高速の複写機やプリンターにも使用されるようになってきた。電子写真感光体には、電荷発生効率の高い材料に加え、電荷輸送能力の高い電荷輸送材料が求められている。これは、電界印加下で光照射により電荷発生材料にて発生した電荷を効率良く受け取り、感光体層内を速く移動させることである。しかし、現在の電荷輸送性材料の性能では十分ではなく、より一層の電荷輸送能力の向上及び電荷発生材料にて発生した電荷を効率よく受け取る電荷輸送材料が切望され、盛んに研究されている。例えば、フェノチアジン誘導体を用いた有機感光体が提案されている（特許文献１、２参照）。
【０００４】
また、近年においては、これら電荷輸送材料は有機電界発光素子材料としても用いられている。これら中でも、熱安定性を向上させる目的で、ガラス転移温度を向上し、安定なアモルファスガラス状態が得られるα‐ナフチル基を導入したＮ，Ｎ−ジ（１−ナフチル）Ｎ，Ｎ‘−ジフェニルベンジジン（非特許文献１）、スターバーストアミン（非特許文献２）、フェニキサジン誘導体及びフェノチアジン誘導体（特許文献３）を用いた有機電界発光素子が報告されている。
【特許文献１】特開平１０−５９９５２号公報
【特許文献２】特開平１１−１５８１６５号公報
【非特許文献１】電子情報通信学会技術研究報告、ＯＭＥ９５−５４（１９９５）
【非特許文献２】第４０回応用物理学関係連合講演会予稿集３０ａ−ＳＺＫ−１４（１９９３）
【特許文献３】特開平６−２７１８４６号公報
【発明の開示】
【発明が解決しようとする課題】
【０００５】
電荷輸送材料には、溶解性、成膜性、電荷移動度、耐熱性、電荷注入等、種々の特性が要求される。これらの要求を満たすために、置換基を導入して物性をコントロールすることが一般的に行われている。有機電子デバイスにおいては、溶解性が良く残留電位が小さい事が望まれる。特に、ポリマーに分散する場合は、溶解性が高いと有機電子デバイス作製時に一部結晶が析出せずに機能の低下を抑制する。
【０００６】
したがって、例えば、より高輝度の発光を有し、繰り返し使用時での安定性に優れた有機電界発光素子等の有機電子デバイス開発のためには、合成が容易であり、物性をコントロールし易く、高い電荷輸送能を有する有機電荷輸送材料の開発が望まれている。
【０００７】
そこで、本発明の課題は、合成容易であって、溶解性、成膜性を有すると共に、電子・正孔の双方の電荷輸送・注入特性を有する新規なフェノチアジン化合物を提供することにある。
【課題を解決するための手段】
【０００８】
上記課題は、以下の手段により解決される。即ち、
請求項１に係る発明は、下記一般式（Ｉ）で示されるフェノチアジン化合物である。但し、一般式（ＩＩ）中、Ｒは、それぞれ独立に水素原子、又はアルキル基を表し、ｎは１〜３の整数を表す。
【化１】
0005266786.tif 000002
【発明の効果】
【００１１】
請求項１に係る発明によれば、合成容易であって、溶解性、成膜性を有すると共に、電子・正孔の双方の電荷輸送・注入特性を有する新規なフェノチアジン化合物を提供することができる。
【発明を実施するための最良の形態】
【００１２】
本実施形態のフェノチアジン化合物は、下記一般式（Ｉ）で示されるフェノチアジン化合物である。但し、本実施形態では、フェノチアジン化合物として、下記一般（ＩＩ）で示されるフェノチアジン化合物が採用される。
【００１３】
【化３】
0005266786.tif 000003
【００１４】
一般式（Ｉ）中、Ａｒは、それぞれ独立に、水素原子、アルキル基、置換もしくは未置換の１価の芳香族基、又は芳香族複素環を含む置換もしくは未置換の１価の芳香族基を表し、ｎは１〜３の整数を表す。
【００１５】
一般式（Ｉ）におけるＡｒを表す基として具体的には、例えば、下記の基が挙げられる。
【００１６】
一般式（Ｉ）におけるＡｒが表すアルキル基としては、例えば、炭素数１以上１０以下（好ましくは１以上８以下、より好ましくは１以上６以下）のアルキル基が挙げられ、具体的には、例えばメチル基、エチル基、プロピル基、イソプロピル基等が挙げられる。当該アルキル基は、直鎖状であってもよく、分鎖状であってもよい。
【００１７】
一般式（Ｉ）におけるＡｒが表す１価の芳香族基は、芳香族環数は特に制限されないが、具体的には例えば、置換もしくは未置換のフェニル基、置換もしくは未置換の芳香族環数２〜２０の１価の多核芳香族炭化水素、置換もしくは未置換の芳香族環数２〜２０の１価の縮合芳香族炭化水素が挙げられる。
【００１８】
ここで、「多核芳香族炭化水素」とは、具体的には以下に定義される多環式芳香族を意味する。即ち、「多核芳香族炭化水素」とは炭素と水素から構成される芳香環が２個以上存在し、環同士が炭素−炭素結合によって結合している炭化水素を表す。具体的にはビフェニル、ターフェニル、スチルベン等が挙げられる。
【００１９】
また、「縮合芳香族炭化水素」とは、具体的には以下に定義される多環式芳香族を意味する。即ち、「縮合芳香族炭化水素」とは、炭素と水素から構成される芳香環が２個以上存在し、これらの芳香環同士が１対の隣接して結合する炭素原子を共有している炭化水素を表す。具体的には、ナフタレン、アントラセン、フェナントレン、ピレン、ペリレン、フルオレン等が挙げられる。
【００２０】
一般式（Ｉ）におけるＡｒが表す、芳香族複素環を含む置換もしくは未置換の１価の芳香族基は、芳香族複素環の少なくとも１種を含む１価の芳香族基を示し、芳香族環数、複素環数は特に制限はない。ここで、「芳香族複素環」とは、炭素と水素以外の元素も含む芳香環を表す。その環骨格を構成する原子数（Ｎｒ）はＮｒ＝５及び／又は６が好ましく用いられる。また、環骨格を構成する炭素原子以外の原子（異種原子）の種類及び数は限定されないが、例えば、硫黄原子、窒素原子、酸素原子等が好ましく用いられ、前記環骨格中に２種以上及び／又は２個以上の異種原子が含まれていてもよい。特に、５員環構造を有する複素環としてはチオフェン、ピロール、フラン、もしくはこれらの３位及び４位の炭素をさらに窒素で置換した複素環が好ましく用いられ、６員環構造を有する複素環としてはピリジン環が好適に挙げられる。
【００２１】
また、「芳香族複素環を含む１価の芳香族基」は、骨格を形成する原子団中に、少なくとも１種の前記芳香族複素環を含む結合基を表す。これらは全てが共役系で構成されたもの、あるいは一部が共役系で構成されたもののいずれでもよいが、電荷輸送性の点で、全てが共役系で構成されたものが好ましい。具体的には、例えば、フェニルチオフェン環、フェニルピロール環、及びフェニルピリジン環等が挙げられる。
【００２２】
一般式（Ｉ）におけるＡｒが表す基に置換し得る置換基としては、例えば、水素原子、アルキル基、アルコキシ基、フェノキシ基、アリール基、アラルキル基、置換アミノ基、ハロゲン原子等が挙げられる。前記アルキル基としては、炭素数１〜１０のものが好ましく、例えばメチル基、エチル基、プロピル基、イソプロピル基、ブチル基、ヘキシル基等が挙げられる。前記アルコキシ基としては、炭素数１〜１０のものが好ましく、例えばメトキシ基、エトキシ基、プロポキシ基、イソプロポキシ基等が挙げられる。前記アリール基としては、炭素数６〜２０のものが好ましく、例えばフェニル基、トルイル基等が挙げられる。前記アラルキル基としては、炭素数７〜２０のものが好ましく、例えばベンジル基、フェネチル基等が挙げられる。置換アミノ基の置換基としては、アルキル基、アリール基、アラルキル基が挙げられる。
【００２３】
また、一般式（Ｉ）におけるｎは、１以上３以下の整数を示すが、１以上２以下の整数を示すことが好適である。
【００２４】
ここで、溶解性、成膜性に優れると共に、電子・正孔の双方の電荷輸送・注入特性に優れる点から、一般式（Ｉ）で示されるフェノチアジン化合物は、好適には、
Ａｒが、それぞれ独立に、アルキル基、フェニル基、チオフェン環等のアリール基、を表し、ｎが１以上２以下の整数を表す、フェノチアジン化合物であり、
さらに好適には、
Ａｒが、それぞれ独立に、アルキル基、フェニル基、チオフェン環を表し、ｎが２を表す、フェノチアジン化合物である。
【００２５】
これらの中でも、特に、正孔の電荷輸送・注入性に優れる点から一般式（Ｉ）で示されるフェノチアジン化合物として、特に好適には、下記一般式（ＩＩ）で示されるフェノチアジン化合物である。
【００２６】
【化４】
0005266786.tif 000004
【００２７】
一般式（ＩＩ）中、Ｒは、それぞれ独立に水素原子、又はアルキル基を表し、ｎは１〜３の整数を表す。
【００２８】
一般式（ＩＩ）におけるＲが表すアルキル基としては、例えば、炭素数１以上１０以下（好ましくは１以上８以下、より好ましくは１以上６以下）のアルキル基が挙げられ、具体的には、例えばメチル基、エチル基、プロピル基、イソプロピル基等が挙げられる。当該アルキル基は、直鎖状であってもよく、分鎖状であってもよい。
【００２９】
また、一般式（ＩＩ）におけるｎは、１以上３以下の整数を示すが、１以上２以下の整数を示すことが好適である。
【００３０】
以下、本実施形態のフェノチアジン化合物の具体例につき、例示するが、これらに限定されるものではない。但し、本実施形態のフェノチアジン化合物の具体例としては、構造１６〜構造２６が該当する。
【００３１】
【化５】
0005266786.tif 000005
【００３２】
以下、本実施形態のフェノチアジン化合物の製造方法について説明する。
本実施形態のフェノチアジン化合物は、例えば、クロスカップリングビアリール合成を利用して得ることができる。クロスカップリングビアリール合成は、例えば、Ｓｕｚｕｋｉ反応、Ｋｈａｒａｓｃｈ反応、Ｎｅｇｉｓｈｉ反応、Ｓｔｉｌｌｅ反応、Ｇｒｉｇｎａｒｄ反応、Ｕｌｌｍａｎｎ反応などが用いられる。
【００３３】
本実施形態のフェノチアジン化合物は、例えば、下記のようにして合成されるが、これに限定するものではない。本実施形態のフェノチアジン化合物は、具体的には例えば、一般式（ＩＩＩ）で示される化合物と、一般式（ＩＶ）で示される化合物とを、溶媒中において、必要に応じて、例えば金属、金属触媒、及び塩基の少なくとも１種の存在下で、反応させることで得られる。
【００３４】
【化６】
0005266786.tif 000006
【００３５】
ここで、一般式（ＩＩＩ）及び（ＩＶ）中、Ｘ及びＧは、それぞれ独立にハロゲン原子又はＢ（ＯＨ）２、
【００３６】
【化７】
0005266786.tif 000007
【００３７】
が挙げられる。また、ｎは１以上３以下の整数を示す。
【００３８】
また、上記反応の際に用いる金属としては、例えば、Ｐｄ、Ｃｕ、Ｔｉ，Ｓｎ，Ｎｉ，Ｐｔ等が挙げられる。また、金属触媒としては、金属錯体（例えば、Ｐｄ（Ｐ（Ｃ６Ｈ５）３）４、Ｐｄ（ＯＣＯＣＨ３）２、Ｐｄ２（ｄｂａ）３、Ｐｄ（Ｐ（Ｃ６Ｈ５）３）２Ｃｌ２、Ｐｄ（ｄｐｐｆ）２Ｃｌ２、Ｐｄ／Ｃ、Ｎｉ（Ｃ５Ｈ７Ｏ２）２）等（なお、ｄｂａはジベンジリデンアセトン、ｄｐｐｆはビス（ジフェニルホスフィノ）フェロセンを表す。））等が挙げられる。塩基としては、無機塩基（例えば、Ｎａ２Ｃｏ３、Ｋ２Ｃｏ３、Ｃｓ２ＣＯ３、Ｂａ（ＯＨ）２など）、有機塩基（例えばＮ（Ｃ２Ｈ５）３、ＮＨ（（ＣＨ３）２ＣＨ）２、ＮＨ（Ｃ２Ｈ５）２、ＮＨ（ＣＨ３）２、Ｎ（ＣＨ３）３、ＤＢＵ（１，８−ジアザビシクロ［５．４．０］ウンデセン−７）、ＤＭＡＰ（Ｎ，Ｎ−ジメチル−４−アミノピリジン）、ピリジンなど）が挙げられる。また、溶媒としては、反応を著しく阻害しない溶媒であればよく、例えば、芳香族炭化水素溶媒（例えばベンゼン、トルエン、キシレン、メシチレン等）、エ−テル溶媒（例えばジエチルエ−テル、テトラヒドロフラン、ジオキサン等）、アセトニトリル、ジメチルホルムアミド、ジメチルスルホキシド、メタノール、エタノール、イソプロピルアルコール、水、等が挙げられる。また、溶媒としては、Ｐ（Ｃ６Ｈ５）３３、Ｐ（ｏ−ＣＨ３Ｃ６Ｈ４）３、Ｐ（Ｃ（ＣＨ３）３）３、Ｐ（Ｃ２Ｈ５）３等を用いてもよい。
【００３９】
ここで、上記反応の際に用いる金属、及び金属触媒の使用量は、特に限定されるものではないが、例えば、得られるフェノチアジン化合物に対して０．００１モル％以上１０モル％以下であり、より好ましくは、０．０１モル％以上５．０モル％以下である。
また、塩基の使用量は、例えば、得られるフェノチアジン化合物に対してモル比で０．５モル％以上４．０モル％以下の範囲であり、より好ましくは１．０モル％以上２．５モル％以下の範囲である。
【００４０】
また、上記反応は、例えば、常圧下、窒素、アルゴンなどの不活性ガス雰囲気下に実施されるが、加圧条件下に実施してもよい。また、上記反応は、例えば反応温度２０℃以上３００℃以下の範囲で実施されるが、より好ましくは５０℃以上１８０℃以下の範囲である。ここで、反応時間は反応条件により異なるが、数分以上２０時間以下の範囲から選択すればよい。
【００４１】
そして、上記反応後、反応溶液を水中に投入して、よく攪拌し、反応生成物が固形物（結晶物）の場合は吸引濾過で濾取することにより粗生成物が得られる。一方、反応生成物が油状物の場合には、酢酸エチル、トルエン等の適当な溶剤で抽出して粗生成物が得られる。その後、得られた組成生物をカラム精製（シリカゲル、アルミナ、活性白土、活性炭等を用いたカラム精製）するか、又は溶液中にこれらの吸着剤を添加し、不要分を吸着させる等の処理を行い精製する。また、反応生成物が結晶の場合には、さらに適当な溶剤（例えばヘキサン、メタノール、アセトン、エタノール、酢酸エチル、トルエン等）から、再結晶させて精製する。このようにして、目的とするフェノチアジン化合物が得られる。
【００４２】
以上説明した、本実施形態のフェノチアジン化合物は、溶解性、成膜性を有すると共に、電子・正孔の双方の電荷輸送・注入特性を有する。また、電荷輸送・注入特性と共に発光特性も有する。加えて、溶解性、成膜性を有すると共に、合成が容易であり、置換基を導入することによりイオン化ポテンシャルやガラス転移温度等の物性をコントロールすることも可能である。したがって、本実施形態のフェノチアジン化合物は、電子写真感光体、有機電界発光素子、有機トランジスタ、有機太陽電池、有機光メモリー等の有機電子デバイスに有用な化合物である。
【実施例】
【００４３】
以下、実施例によって本発明を説明するが、本発明はこれらに限定されるものではない。但し、実施例１、３は参考例に該当する。
【００４４】
なお、本実施例において、目的物の電荷移動度は飛行時間計測（ＴＯＦ；  Ｔｉｍｅ  ｏｆ  Ｆｌｉｇｈｔ）法（オプテル社製、ＴＯＦ−４０１：励起光源：窒素パルスレーザー（波長；３３７ｎｍ）、印加電圧；３０Ｖ／μｍ）により測定した。この電荷移動度測定は、特に断りのない限りポリカーボネートに対する４０質量％目的物分散膜を用いて実施した。
【００４５】
（実施例１）
下記スキームに従い、フェノチアジン（８．０６ｇ）、１−ブロモ−４−ヨードベンゼン（１１．３２ｇ）、硫酸銅五水和物（１．００ｇ）、炭酸カリウム（９．４ｇ）、ｏ−ジクロロベンゼン（４０ｍｌ）を１００ｍｌ二口フラスコに入れ、窒素雰囲気下で１８０℃で６時間加熱した。反応終了後、トルエンを加え濾過した。ロータリーエバポレーターにてろ液の溶媒を留去して、粗生成物を得た。これをカラムクロマトグラフィー（クロロホルム：ヘキサン＝２：５）にて精製し、エタノール＋ヘキサンで再結晶し、１０−（４−ブロモフェニル）−１０Ｈ−フェノチアジンを３．２ｇ得た。
【００４６】
【化８】
0005266786.tif 000008
【００４７】
次に、下記スキームに従い、１００ｍｌフラスコに塩化アルミニウム（０．９６８ｇ）、ジクロロメタン（１０ｍｌ）を加え撹拌した。ジクロロメタン（６ｍｌ）に溶解したヘキサン酸クロリド（０．８８８ｇ）を滴下して、ジクロロメタン（１５ｍｌ）に溶解した。得られた１０−（４−ブロモフェニル）−１０Ｈ−フェノチアジン（１．１７ｇ）を滴下して室温（２５℃）で一日撹拌した。反応終了後、５％炭酸水素ナトリウム水溶液を加え、さらにクロロホルムを加えて純水で洗浄し，硫酸ナトリウムで乾燥させた。これをカラムクロマトグラフィー（酢酸エチル：ヘキサン＝１：９）にて精製し，ヘキサン＋酢酸エチルで再結晶し、フェノチアジンアシル化合物１．１３ｇを得た。
【００４８】
【化９】
0005266786.tif 000009
【００４９】
次に、下記スキームに従い、１００ｍｌフラスコにフェノチアジンアシル化合物（１．１３ｇ）を入れ、トリフルオロ酢酸（１５ｍｌ）に溶解した。さらにトリエチルシラン（１．０５ｇ）を加えて、室温（２５℃）で５時間撹拌した。反応終了後、１０％水酸化ナトリウム水溶液を加えて塩基性にし、酢酸エチルを加えて混合溶液を純水で洗浄し、硫酸ナトリウムで乾燥させた。これをカラムクロマトグラフィー（ヘキサン）で精製を行い、１０−（４−ブロモフェニル）−３，７−ジヘキシル−１０Ｈ−フェノチアジン０．８７ｇを得た。
【００５０】
【化１０】
0005266786.tif 000010
【００５１】
次に、下記スキームに従い、１００ｍｌフラスコに窒素雰囲気下でテトラ（トリフェニルホスフィン）パラジウム（０．０５７５ｇ）をトルエン（１ｍｌ）に溶解させた。続いて１０−（４−ブロモフェニル）−３，７−ジヘキシル−１０Ｈ−フェノチアジン（０．８６７ｇ）、トルエン（３ｍｌ）、１Ｍ炭酸水素ナトリウム水溶液（４ｍｌ）、エタノール（２ｍｌ）、２−クロロチオフェンボロン酸（０．３８３ｇ）の順に加え、１１時間還流した。反応終了後、反応溶液を濾過し純水で洗浄し、硫酸ナトリウムで乾燥させた。これをカラムクロマトグラフィー（クロロホルム：ヘキサン＝１：９）にて精製を行い、１０−（４−（５−クロロチオフェン−２−イル）フェニル）−３，７−ジヘキシル−１０Ｈ−フェノチアジン０．７０５ｇを得た。
【００５２】
【化１１】
0005266786.tif 000011
【００５３】
さらに、下記スキームに従い、２０ｍｌフラスコに窒素雰囲気下で塩化ニッケル（０．１５６ｇ）、トリフェニルホスフィン（１．２６ｇ）を入れ、無水ＤＭＦ（ジメチルホルムアミド：６ｍｌ）に溶解させた。その後、５０℃まで加熱して亜鉛（０．０７８ｇ）を加えた。溶液が赤色に変化したのを確認から、さらに５０℃で１時間加熱した。その後、ＤＭＦ（６ｍｌ）に溶解した１０−（４−（５−クロロチオフェン−２−イル）フェニル）−３，７−ジヘキシル−１０Ｈ−フェノチアジン（０．６７２ｇ）を加えて、さらに５０℃で３時間加熱した。反応終了後、純水に反応溶液を入れ撹拌した。濾過し、５％ＥＤＴＡ水溶液（エチレンジアミンテトラ酢酸水溶液）及び純水で洗浄し、乾燥して粗生成物を得た。粗生成物を酢酸エチル＋ヘキサンで再結晶を行い、［表示化合物８］０．３０５ｇを得た。
【００５４】
【化１２】
0005266786.tif 000012
【００５５】
得られた例示化合物の融点は１７３℃乃至１７４℃であった。また、得られた［表示化合物８］の赤外吸収スペクトルを図１に、１Ｈ−ＮＭＲスペクトル（１Ｈ−ＮＭＲ、溶媒：ＣＤＣｌ３）を図２に示す。電荷移動度は、正孔が１．４×１０−７ｃｍ２／Ｖｓ、電子輸送が５．４×１０−７ｃｍ２／Ｖｓであった。
【００５６】
なお、赤外吸収スペクトル（ＫＢｒ錠剤法による。）は以下の通りである。
ＩＲ（ｃｍ‐１）；７９４、１２４７、１３０７、１４７５、１４９８、２８５４、２９２５、２９５４
【００５７】
また、１Ｈ−ＮＭＲ（ＣＤＣｌ３）は以下の通りである。
ＮＭＲ（１Ｈ、ＣＤＣｌ３）；０．９１−０．９６（１２Ｈ）、１．２２−１．３９（２４Ｈ）、１．６１−１．７８（８Ｈ）、２．６９−２．８１（８Ｈ）、６．２５（４Ｈ）、６．６９（４Ｈ）、６．９５（４Ｈ）、６．９９（４Ｈ）、７．０５（４Ｈ）、７．２１（２Ｈ）、７．３０（２Ｈ）、７．４２（４Ｈ）７．８２（４Ｈ）
【００５８】
（実施例２）
下記スキームに従い、５０ｍｌ二口フラスコに、フェノチアジン（１．３８ｇ）、２−クロロ−５−（４−ヨードフェニル）チオフェン（２．０１ｇ）、硫酸銅五水和物（０．１８ｇ）、炭酸カリウム（１．４０ｇ）、ｏ−ジクロロベンゼン（１０ｍｌ）を入れ、窒素雰囲気下１８０℃で１３時間加熱した。反応終了後、トルエンを加え濾過し、これをカラムクロマトグラフィー（クロロホルム：ヘキサン＝１：４）及びエタノールとクロロホルムで再結晶を行い、１０−（４−（５−クロロチオフェン−２−イル）フェニル）−１０Ｈ−フェノチアジンを１．０５ｇ得た。
【００５９】
【化１３】
0005266786.tif 000013
【００６０】
次に、下記スキームに従い、１００ｍｌフラスコに１０−（４−（５−クロロチオフェン−２−イル）フェニル）−１０Ｈ−フェノチアジン（０．９２１ｇ）をクロロホルム（３０ｍｌ）に溶解させた。Ｎ−ブロモスクシンイミド（０．８３７ｇ）を加えて室温（２５℃）で２時間撹拌した。反応終了、純水で洗浄し硫酸ナトリウムで乾燥させた。これをカラムクロマトグラフィー（クロロホルム：ヘキサン＝１：５）及びヘキサン＋クロロホルムで再結晶を行い、３，７−ジブロモ−１０−（４−（５−クロロチオフェン−２−イル）フェニル）−１０Ｈ−フェノチアジン０．６１７ｇを得た。
【００６１】
【化１４】
0005266786.tif 000014
【００６２】
次に、下記スキームに従い、窒素雰囲気下で５０ｍｌフラスコにテトラ（トリフェニルホスフィン）パラジウム（０．０７６ｇ）をトルエン（２ｍｌ）に溶解させた。続いて３，７−ジブロモ−１０−（４−（５−クロロチオフェン−２−イル）フェニル）−１０Ｈ−フェノチアジン（０．６０５ｇ）、トルエン（１０ｍｌ）、１Ｍ炭酸水素ナトリウム水溶液（１２ｍｌ）、エタノール（４ｍｌ）、２−ヘキシルチオフェンボロン酸（０．６７２ｇ）の順に加え、１６時間還流した。反応終了後，反応溶液を吸引濾過し、純水で洗浄し塩化カルシウムで乾燥させた。これをエタノール＋クロロホルムで再結晶を行い、１０−（４−（５−クロロチオフェン−２−イル）フェニル−３，７−ビス（５−ヘキシルチオフェン−２−イル）−１０Ｈ−フェノチアジン０．５６５ｇを得た。
【００６３】
【化１５】
0005266786.tif 000015
【００６４】
続いて、下記スキームに従い、２０ｍｌフラスコに塩化ニッケル（０．０６１ｇ）、トリフェニルホスフィン（０．４９３ｇ）を入れ、無水ＤＭＦ（５ｍｌ）に溶解させ、窒素雰囲気下で５０℃まで加熱した後、亜鉛（０．０３１ｇ）を加えた。反応溶液が赤色に換わってから５０℃で１時間加熱した。その後、１０−（４−（５−クロロチオフェン−２−イル）フェニル−３，７−ビス（５−ヘキシルチオフェン−２−イル）−１０Ｈ−フェノチアジン（０．３４０ｇ）を加え、さらに５０℃で２時間加熱した。反応終了後、純水を加え撹拌した。その後、吸引濾過を行い、５％ＥＤＴＡ水溶液及び純水で洗浄して乾燥し、粗生成物を得た。これを酢酸エチル＋ヘキサンで再結晶を行い、［表示化合物２３］０．２０９ｇを得た。
【００６５】
【化１６】
0005266786.tif 000016
【００６６】
得られた例示化合物の融点は２１９℃乃至２２０℃であった。また、得られた［表示化合物２３］の赤外吸収スペクトルを図３に、１Ｈ−ＮＭＲスペクトル（１Ｈ−ＮＭＲ、溶媒：ＣＤＣｌ３）を図４に示す。電荷移動度は、正孔が３．２×１０−７ｃｍ２／Ｖｓ、電子は波形（シグナル）を確認し、輸送能力は確認したが、数値化できなかった。
【００６７】
なお、赤外吸収スペクトル（ＫＢｒ錠剤法による。）は以下の通りである。
ＩＲ（ｃｍ‐１）；７９６、１２６８、１３１３、１４５７、１４９２、２８５４、２９２７、２９５６
【００６８】
また、１Ｈ−ＮＭＲ（ＣＤＣｌ３）は以下の通りである。
ＮＭＲ（１Ｈ、ＣＤＣｌ３）：０．８２−０．９４（１２Ｈ）、１．２２−１．３９（２４Ｈ）、１．４５−１．５９（８Ｈ）、２．４１−２．５８（８Ｈ）、６．３８（４Ｈ）、６．７４（４Ｈ）、６．９５（４Ｈ）、７．２１−７．３９（１０Ｈ）、７．８８（４Ｈ）
【００６９】
（実施例３）
下記スキームに従い、窒素雰囲気下で１００ｍｌフラスコにトルエン（６ｍｌ）に溶解させたテトラ（トリフェニルホスフィン）パラジウム（０．１７４ｇ）を入れ、１０−（４−ブロモフェニル）−１０Ｈ−フェノチアジン（１．７８ｇ）、トルエン（６ｍｌ）、１Ｍ炭酸水素ナトリウム水溶液（１２ｍｌ）、エタノール（６ｍｌ）、２−クロロチオフェンボロン酸（１．２６ｇ）の順に加え、１２時間還流した。反応終了後、反応溶液を濾過し、純水で洗浄して硫酸ナトリウムで乾燥させた。これをカラムクロマトグラフィー（酢酸エチル：ヘキサン＝１：９）にて精製し、酢酸エチルで再結晶し１０−（４−（５−クロロチオフェン−２−イル）フェニル）−１０Ｈ−フェノチアジン０．７２７ｇを得た。
【００７０】
【化１７】
0005266786.tif 000017
【００７１】
次に、下記スキームに従い、２０ｍｌフラスコに塩化ニッケル（０．２３３ｇ）、トリフェニルホスフィン（１．８９ｇ）を入れ、無水ＤＭＦ（９ｍｌ）に溶解させた。その後、５０℃まで加熱して亜鉛（０．１１８ｇ）を加えた。溶液が赤色に変化したのを確認から５０℃で１時間加熱した。その後、１０−（４−（５−クロロチオフェン−２−イル）フェニル）−１０Ｈ−フェノチアジン（０．７０６ｇ）を加えて、さらに５０℃で４時間加熱した。反応終了後。純水に反応溶液を入れ撹拌し、濾過を行い、粗生成物を得た。これをヘキサンでソックスレーにて精製を行い、［表示化合物３］０．２６３ｇを得た。
【００７２】
【化１８】
0005266786.tif 000018
【００７３】
得られた例示化合物の融点は３６０℃以上であった。また、得られた［表示化合物３］の赤外吸収スペクトルを図５に、１Ｈ−ＮＭＲスペクトル（１Ｈ−ＮＭＲ、溶媒：ＣＤＣｌ３）を図６に示す。電荷移動度は、正孔、電子共に、波形（シグナル）を確認し、輸送能力は確認したが、数値化できなかった。
なお、赤外吸収スペクトル（ＫＢｒ錠剤法による。）は以下の通りである。
ＩＲ（ｃｍ‐１）；７３５、１２７０、１４６２、１４９６、３０３７
また、１Ｈ−ＮＭＲ（ＣＤＣｌ３）は以下の通りである。
ＮＭＲ（１Ｈ、ＣＤＣｌ３）：６．３８（４Ｈ）、６．８２−６．９６（８Ｈ）、７．０５（４Ｈ）、７．２１−７．４２（８）Ｈ）、７．８２（４Ｈ）
【００７４】
（比較例）
以上の実施例１〜３で得られたフェノチアジン化合物と比較するため、Ｎ，Ｎ−ジ（１−フェニル）Ｎ，Ｎ‘−ジフェニルベンジジンを用意し、これを比較例とした。電荷移動度は、正孔が３．１×１０−７ｃｍ２／Ｖｓ、電子は波形（シグナル）を確認することができなかった。
【００７５】
上記実施例、及び比較例で得られた化合物につき、下記表にまとめて示す。
【００７６】
【表１】
0005266786.tif 000019
【００７７】
上記結果から、本実施例で得られた化合物は、溶解性、成膜性を有し、正孔・電子の双方の電荷移動度が確認された。特に、例示化合物２３は、例示化合物８、３に比べ、正孔の電荷移動度が高く、例示化合物８は、例示化合物２３、３に比べ、電子の電荷移動度が高いことがわかる。
【図面の簡単な説明】
【００７８】
【図１】実施例１で得られた化合物の赤外吸収スペクトルを示すグラフである。
【図２】実施例１で得られた化合物のＮＭＲスペクトルを示すグラフである。
【図３】実施例２で得られた化合物の赤外吸収スペクトルを示すグラフである。
【図４】実施例２で得られた化合物のＮＭＲスペクトルを示すグラフである。
【図５】実施例３で得られた化合物の赤外吸収スペクトルを示すグラフである。
【図６】実施例３で得られた化合物のＮＭＲスペクトルを示すグラフである。
【図１】
0005266786.tif 000021
【図２】
0005266786.tif 000022
【図３】
0005266786.tif 000023
【図４】
0005266786.tif 000024
【図５】
0005266786.tif 000025
【図６】
0005266786.tif 000026